(57)【特許請求の範囲】
【請求項１】
ポリアミドエラストマー層およびポリアミド層からなる少なくとも３つ以上の層が積層される膜から形成されたバルーンであって、
前記ポリアミド層の内側に前記ポリアミドエラストマー層が設けられており、
前記ポリアミド層の外側に、さらにポリアミドエラストマー層が設けられており、
前記バルーン全体の分子量分布（重量平均分子量Ｍｗ／数平均分子量Ｍｎ）が３．２０〜１０であり、
前記バルーンの軸方向中心部における軸直角断面において、当該バルーン全体の断面積に対する前記ポリアミドエラストマー層１層の断面積比率が５〜２５％、且つ前記ポリアミド層１層の断面積比率が５０〜７５％であることを特徴とするバルーン。
【請求項２】
前記バルーン全体の重量平均分子量（Ｍｗ）が４０,０００以上である、請求項１に記載のバルーン。
【請求項３】
前記ポリアミド層、前記ポリアミド層の内側に設けられた前記ポリアミドエラストマー層、および前記ポリアミド層の外側に設けられた前記ポリアミドエラストマー層から構成される、請求項１または２に記載のバルーン。
【請求項４】
請求項１〜３のいずれか１項に記載のバルーンを有する、バルーンカテーテル。
【発明の詳細な説明】
【技術分野】
【０００１】
本発明は、バルーンおよびバルーンカテーテルに関する。特に、生体内の管腔などに挿入するバルーンおよびバルーンカテーテルに関する。
【背景技術】
【０００２】
血管、胆管、食道、気管、尿道、その他の臓器などの生体内の管腔の狭窄部にステントを留置して管腔空間を確保する場合、虚血性心疾患の治療、または排尿が困難な患者に対する導尿として、バルーンの付いたカテーテル（バルーンカテーテル）が使用されている。
【０００３】
そのため当該カテーテル用バルーンには、（１）トラッカビリティ（蛇行した血管などに対する追随性）、（２）血管などの狭窄部の通過性、（３）石灰化した血管などの狭窄部の拡張性、（４）コンプライアンス特性（小さな圧力変化によって、大きなバルーン径の変化が生じない適度な非伸展性）、（５）バルーン拡張時の内圧や衝撃に耐えられる十分な強度、耐圧性などといった特性が要求されている。
特にカテーテル用バルーンにおいては、血腫瘍や血管に対して出来うる限りダメージを引き起こす可能性を最小限にする安全性が求められるため、小さな圧力変化によって、大きなバルーン径の変化が生じない特性、すなわちコンプライアンス特性が特に重要な特性の１つである。  このコンプライアンス特性に着目した技術としては、例えば特許文献１がある。当該特許文献１には、６ａｔｍ〜１９ａｔｍの膨張圧力範囲で０．０２５〜０．０４５ｍｍ／ａｔｍの順応性を示すポリウレタンブロック共重合体から形成された半順応性バルーン、および６ａｔｍ〜１４ａｔｍの膨張圧力範囲で０．０１〜０．２５ｍｍ／ａｔｍの順応性を示すポリウレタンブロック共重合体から形成された軸方向非順応性バルーンが開示されている。
【０００４】
特許文献１では、ナイロンなどの非順応性材料で形成されたバルーンは、そのコンプライアンス特性から収縮状態でも十分大きな径を有する必要があるため、バルーンを折り畳んだ状態でステントを配備して患者に実際に導入した際に、この折り畳まれたバルーンがステントの不均一な膨張を引き起こすという従来からの問題点を解決するものであるとしている。
【０００５】
その他の技術として特許文献２には、最も外側の壁をポリアミド、最も内側の壁をポリエチレンテレフタレートで構成する二重壁管状部材から形成され、８〜１８気圧の圧力範囲にわたって１３％以下のコンプライアンス係数を示すバルーンが開示されている。
【０００６】
これにより特許文献２のバルーンは、ステント配送での使用の際にバルーンとステントとの摩擦的現象に起因する摩耗を抑制したり、血管に対するステントの過度な膨張を抑制する非伸展性やバースト強度に優れたバルーンであるとしている。
【先行技術文献】
【特許文献】
【０００７】
【特許文献１】特開２００６−１１０３９２号公報
【特許文献２】特開平１０−２３４８４５号公報
【発明の概要】
【発明が解決しようとする課題】
【０００８】
上述したように、特許文献１の発明は、折り畳まれたバルーンがステントの不均一な膨張を引き起こすことを抑制・防止する観点で創作されたものであり、ナイロン（ポリアミド）などの非伸展性を示す非順応性材料の代替として、半順応性のポリウレタン共重合体からなる単層膜を用いてバルーンを形成している。しかしながら、生体と接触する外壁はポリウレタン共重合体であるため、不均一な膨張を抑制する代わりにトラッカビリティや通過性能が損なわれる。また、半順応性材料を使用しているため、生体内でのバルーン拡張の際に非伸展性が担保されなく、安全面でも不安が残る。
【０００９】
さらに、特許文献２の発明は、高強度材料のポリエチレンテレフタレート層を内壁側に、当該ポリエチレンテレフタレートより柔軟なポリアミドを外壁側に積層した膜によりバルーンを形成しているため、トラッカビリティを上げるには薄膜状のバルーンにする必要がある。そのため、バルーンと結石や石灰化病変との接触により生体内での破損の虞がある。
【００１０】
そこで、本発明は、かかる問題点を解決するために、コンプライアンス特性が向上し、かつ耐圧性能と通過性能とを損なうことがないバルーンおよびバルーンカテーテルを提供することを目的とする。
【課題を解決するための手段】
【００１１】
上述の目的を達成するために、本発明者らは、バルーンを形成する各層ごとの分子量やその分布ではなく、バルーン膜全体を構成する高分子を巨視的に捉えた場合、当該バルーン全体としての高分子の分子量分布が所定の範囲であると、耐圧性能と通過性能を損なうことなくコンプライアンス特性が向上する知見を見出し、本発明を完成させた。
【発明の効果】
【００１２】
本発明のバルーンは、径の膨らみやすさを示すコンプライアンスが０．０１３ｍｍ／ａｔｍ以下と低く（すなわち、コンプライアンス特性が向上し）、従来のものに比べて耐圧性能と通過性能を維持したまま加圧によるバルーン部の伸びを劇的に抑えることが可能となる。
【図面の簡単な説明】
【００１３】
【図１Ａ】本発明に係るバルーンの一例を示す模式図である。
【図１Ｂ】本発明に係るバルーンの他の例を示す模式図である。
【図２】本発明に係るバルーンの成形金型の説明用の模式図である。
【図３】本発明に係るバルーンカテーテルの一例を示す模式図である。
【発明を実施するための形態】
【００１４】
本発明の第一は、ポリアミドエラストマー層およびポリアミド層からなる少なくとも２つ以上の層が積層される膜から形成されたバルーンであって、前記ポリアミド層の内側に前記ポリアミドエラストマー層が設けられており、前記バルーン全体の分子量分布（重量平均分子量Ｍｗ／数平均分子量Ｍｎ）が３〜１０であることを特徴とするバルーンである。
【００１５】
これにより、従来のものに比べて耐圧性能・通過性能を維持したまま、コンプライアンス特性が向上する（コンプライアンスが０．０１３ｍｍ／ａｔｍ以下となる）ため、加圧によるバルーン部の伸びを劇的に抑えることが可能となり、病変部をしっかりと拡張できる上に粘膜や血管内面への損傷を抑制できる。また、ステントが留置された部位を拡張する際に、ステント自体の破損を確実に防止することができる。
【００１６】
なお、本明細書では径の膨らみやすさを示すコンプライアンスという用語を、１２ａｔｍから２２ａｔｍの作動レンジで内部圧力を加えた時の径の増大との関係を示したコンプライアンス曲線の傾きを示す。
【００１７】
以下、本発明に係るバルーンの構造について図を用いて説明するが、図１Ａおよび図１Ｂは、それぞれバルーンの一例であり本発明の範囲はこれに限定されることはない。
【００１８】
「バルーン」
図１Ａは、本発明のバルーンがポリアミド層およびポリアミドエラストマー層からなる２層構造の一例の断面図であり、図１Ｂは、本発明のバルーンがポリアミドエラストマー層、ポリアミド層、およびポリアミドエラストマー層が順次積層された３層構造の一例の断面図である。
【００１９】
本発明に係るバルーン１１は、カテーテルから供給される流体により拡張収縮可能な筒状の膜状本体２と、前記膜状本体の軸方向両端から伸延され、かつ前記カテーテルと接続する接続部７ａ，７ｂとから構成されていることが好ましい。また、前記両端の接続部７ａ，７ｂにはそれぞれカテーテルから挿通される開口部３ａ，３ｂが形成されている。一方の接続部の開口部３ｂは、他方の接続部の開口部３ａより大径に形成されていることが好ましい。また、バルーン１１は、血管、尿管、胆管などの生体内の管腔の狭窄部を拡張するためのほぼ均一外径を有する筒状の部分を有している。
【００２０】
さらに、当該筒状の膜状本体の両端部の形状は、図１Ａおよび図１Ｂに示すように、それぞれテーパー状（先細状）であってもよい。また、本発明に係るバルーンは、両端が先細状に形成されたテーパー部６ａ，６ｂを備えた筒状の膜状本体と、前記テーパー部６ａ，６ｂのそれぞれと連設して、かつ軸方向外方に伸延されたカテーテルとの接続部７ａ，７ｂと、を有していることが好ましい。さらに、前記両端の接続部７ａ，７ｂにはそれぞれカテーテルから挿通される開口部３ａ，３ｂが形成されている。
【００２１】
また、筒状の膜状本体の両端部の形状がテーパー状の場合、筒状の膜状本体の中央部は、バルーンの最大径部が続く部分であり、テーパー部６ａ，６ｂは、上記の筒状の膜状本体の中央部と連続し直径が連続的に端部に向かって縮小するように変化している部分である。
【００２２】
さらに、カテーテルとの接続部７ａ，７ｂは、上記テーパー部６ａ，６ｂとそれぞれ連続し、外径がほぼ同一な小径部となっている部分であり、カテーテルへのバルーンの取り付け部分となる部分であり、それぞれ開口部３ａ，３ｂが形成されている。そして、テーパー部６ａ，６ｂおよびカテーテルとの接続部７ａ，７ｂは、バルーンの筒状の膜状本体の両側にそれぞれあり、それぞれのテーパー部およびそれぞれの接続部の形状は異なっていてもよい。
【００２３】
本発明に係るバルーンは、ポリアミドエラストマー層およびポリアミド層からなる少なくとも２つ以上の層が積層された多層構造の膜から形成されたものであり、好ましくは、前記ポリアミドエラストマー層を１〜３層有し、かつ前記ポリアミド層を１〜３層有する膜から形成されたものであり、より好ましくは、前記ポリアミドエラストマー層を２層有し、かつ前記ポリアミド層を１層有する膜から形成されたものである。
【００２４】
このようにポリアミドエラストマーとポリアミドとを積層することで、後述のパリソンを共押出により容易に成形することが可能である。また、バルーンとしての柔軟性・通過性能と耐圧性能とを両立させることが可能となる。
【００２５】
上記ポリアミドエラストマー層および上記ポリアミド層が積層される順序は、最内側にポリアミドエラストマー層が設けられ、かつ当該ポリアミドエラストマー層の表面にポリアミド層が積層されていれば、その他の層の積層順序は特に制限されることはないが、本発明に係るバルーンにおいて、前記ポリアミド層の外側にさらにポリアミドエラストマー層を設けることが好ましい。
【００２６】
そして、本発明に係るバルーンは、ポリアミドエラストマー層、ポリアミド層、およびポリアミドエラストマー層が順次積層された３層構造の膜から構成されたものであること、すなわち最外層がポリアミドエラストマー層であることが特に好ましい。
【００２７】
最外層がポリアミドエラストマー層である場合、ポリアミドエラストマーはポリアミドと比較して柔軟であるため、最外層が石灰化病変等の硬くて鋭い病変と接触してもバルーンが破損することはない。
【００２８】
さらに、最外層として設けられたポリアミドエラストマー層またはポリアミド層の表面に生体適合性材料や抗血栓材料を必要により被覆してもよい。当該生体適合性材料や抗血栓材料としては、公知の各種の高分子を単独または混合して使用することができるが、例えば、天然高分子（コラーゲン、ゼラチン、キチン、キトサン、セルロース、ポリアスパラギン酸、ポリグルタミン酸、ポリリジン、カゼインなど）、合成高分子（リン脂質ポリマー、リン酸基を側鎖に持つＭＰＣ（メタクリロイルオキシエチルホスホリルコリン）ブロックポリマー、ポリヒドロキシエチルメタアクリレート、ヒドロキシエチルメタアクリレートとスチレンとの共重合体（例えば、ＨＥＭＡ−Ｓｔ−ＨＥＭＡブロック共重合体）、ポリメタクリル酸メチル、ポリ乳酸、ポリグリコール酸、乳酸−グリコール酸共重合体、ポリエチレン、ポリプロピレンなど）が好適に使用できる。
【００２９】
また、本発明に係るバルーンを血管内さらにはガイドカテーテル内への挿入を容易にするために、バルーンや膜状本体の外面に血液等と接触したときに、潤滑性を呈するようにするための処理を施すことが好ましい。このような処理としては、例えば、ポリ（２−ヒドロキシエチルメタクリレート）、ポリヒドロキシエチルアクリレート、ヒドロキシプロピルセルロース、メチルビニルエーテル無水マレイン酸共重合体、ポリエチレングリコール、ポリアクリルアミド、ポリビニルピロリドン、ジメチルアクリルアミド−グリシジルメタアクリレートのランダムもしくはブロック共重合体等の親水性樹脂を表面コーティング、または表面に固定する方法などが挙げられる。
【００３０】
また、上記ポリアミド層の表面に密着してポリアミドエラストマー層が形成されていることが好ましく、前記ポリアミド層の表面の全面にわたって前記ポリアミドエラストマー層が密着して形成されていることが好ましい。
【００３１】
これにより、石灰化病変等の硬くて鋭い病変と接触しても破損することがなく、耐圧性を向上したバルーンを提供することができる。
【００３２】
本発明に係るバルーンにおいて、バルーン全体の分子量分布（重量平均分子量／数平均分子量）は３〜１０であり、好ましくは３〜８であり、より好ましくは３〜７である。
【００３３】
当該分子量分布が３未満であると、バルーン全体の重量平均分子量が小さくなって、バルーンの破裂圧力およびコンプライアンス特性が共に低下する。一方、当該分子量分布が１０超であると、バルーン各層において分子鎖の長さが揃わずに様々な鎖長の分子が存在し、その結果ランダムに存在する分子鎖末端が構造欠陥の起点となって破壊が進み、耐圧性能が低下する恐れがある。
【００３４】
ここでいう「バルーン全体の分子量分布（重量平均分子量／数平均分子量）」とは、当該膜を構成する各層の分子量分布ではなく、製品であるバルーンを構成する膜に使用されている高分子全体の分子量分布をいう（ただし、バルーンの表面に前述の生体適合性材料や抗血栓材料、親水性樹脂をコーティングしている場合、それらの分子量分布は包含しない）。したがって、上述したようにポリアミドエラストマー層およびポリアミド層からなる少なくとも２つ以上の層が積層された多層構造の膜から形成された本発明のバルーンの場合は、多層を構成する高分子全体の分子量分布をいい、例えば、図１Ａに示す２層構造の場合は、２層の全体の高分子の分子量分布であり、図１Ｂに示すように３層構造の場合は３層の全体の高分子の分子量分布をいう。また、バルーン全体の分子量分布は、各種重合条件を調整することでも制御できる。例えば重合温度を変更することで分子量分布の制御ができる。
【００３５】
本発明に係るバルーン全体の分子量分布（重量平均分子量／数平均分子量）は、分子量と分子数でプロットした分子量分布関数において、単一のピークを有する形状が好ましく、また当該分布形状は、ポアソン分布、シュルツ‐フローリー分布など挙げられるが、シュルツ‐フローリー分布に当てはまる重量平均分子量／数平均分子量を有することが好ましい。
【００３６】
本発明に係る分子量分布（重量平均分子量／数平均分子量）は、ゲル・パーミエイション・クロマトグラフ（ＧＰＣ）法により、重量平均分子量（Ｍｗ）と数平均分子量（Ｍｎ）を測定し、ＭｗをＭｎで除した値（Ｍｗ／Ｍｎ）である。また、本発明で使用しているＧＰＣ法での測定条件としては、例えば、次の条件をあげることができる。
（１）前処理：０．２μｍメンブレンフィルターで濾過
（２）装置：ポンプ  Ｓｈｏｄｅｘ  ＤＳ−４
（３）分離カラム：Ｓｈｏｄｅｘ  ＧＰＣ  ＨＦＩＰ−８０６Ｍ−＋ＨＦＩＰ−８０３（昭和電工製）
（４）測定温度：４０℃
（５）キャリア：ヘキサフルオロイソプロパノール（＋５ｍｍｏｌ／Ｌ  ＣＦ３ＣＯＯＮａ）
（６）流量：１．０ｍＬ／ｍｉｎ
（７）注入量：１００μＬ
（８）検出器：Ｓｈｏｄｅｘ  ＲＩ−７１（昭和電工製）
（９）濃度：０．１ｗ／ｖ％
（１０）分子量標準物質：標準ポリメチルメタクリレート、ジメチルテレフタレート
本発明に係るバルーンの大きさとしては、拡張したときの筒状の膜状本体の外径が、１〜３５ｍｍ、好ましくは、１．５〜３０ｍｍであり、当該筒状の膜状本体の長軸方向の長さは、３〜８０ｍｍ、好ましくは、１０〜７５ｍｍであり、当該バルーンの全体の長さ（筒状の膜状本体と接続部との長軸方向の合計長さ）が、５〜１２０ｍｍ、好ましくは、１５〜１００ｍｍである。
【００３７】
本発明に係るバルーンの軸直角の断面形状は、特に制限されることはなく、円、楕円、略楕円、多角柱状であってもよい。
【００３８】
本発明に係るバルーンの収縮時の平均厚みは、５〜５０μｍが好ましく、１０〜３０μｍがより好ましい。
【００３９】
当該バルーンの収縮時の平均厚みが５〜５０μｍの範囲であると、トラッカビリティや血管や体腔などの狭窄部位への通過性の観点で好ましい。
【００４０】
本発明のバルーンの接続部は、上記図１Ａや図１Ｂに示すような膜状本体２と一体化されたもの（一体成形されたもの）であっても、別途筒状の膜状本体２より小径の略円筒状の膜体を接合したものであってもよい。
【００４１】
本発明に係るバルーンは、カテーテルから供給される流体により拡張収縮可能な膜状本体を備えているため、折り畳み可能なものであり、収縮状態では、カテーテルの本体チューブの外周に折り畳まれた状態となることができる。
【００４２】
本発明のバルーンは、ポリアミドエラストマー層およびポリアミド層からなる少なくとも２つ以上の層の積層体からなる膜により形成されたものである。以下、各構成要素であるポリアミドエラストマー層およびポリアミド層について説明する。
【００４３】
（ポリアミド層）
本発明に係るバルーンを構成するポリアミド層の平均厚さは、０．５〜４９．５μｍが好ましく、５〜２５μｍがより好ましい。当該平均厚さを所定範囲にすると、バルーンとしての柔軟性・通過性能と耐圧性能とを両立することが可能となるためである。
【００４４】
本発明に係るポリアミド層は、ポリアミドを有し、必要により公知の添加剤やＸ線不透過性物質を含んでもよく、またはポリアミドのみから構成されてもよく、当該ポリアミド層において、ポリアミドを５０〜１００重量％含んでいれば、バルーンに必要な耐圧性能やコンプライアンス特性を確保することができる。
【００４５】
本発明に係るポリアミド層において好適に使用できるポリアミドは、主鎖に酸アミド結合（−ＣＯ−ＮＨ−）を有するものであれば、特に限定されることはなく、通常、環構造のラクタムまたはアミノ酸の重合（単独重合）、あるいは、ジカルボン酸およびジアミンの縮重合により製造される。従って、ポリアミドとしては、ホモポリアミドを用いることが好ましい。単独で重合可能な単量体としては、ε−カプロラクタム、アミノカプロン酸、エナントラクタム、７−アミノヘプタン酸、１１−アミノウンデカン酸、１２−アミノドデカン酸、９−アミノノナン酸、ピペリドン等が挙げられる。
【００４６】
また、ジカルボン酸及びジアミンを縮重合させる場合のジカルボン酸としては、アジピン酸、セバシン酸、ドデカンジカルボン酸、グルタル酸、テレフタル酸、２−メチルテレフタル酸、イソフタル酸、ナフタレンジカルボン酸等が挙げられる。ジアミンとしては、テトラメチレンジアミン、ヘキサメチレンジアミン、ノナメチレンジアミン、デカメチレンジアミン、ウンデカメチレンジアミン、ドデカメチレンジアミン、パラフェニレンジアミン、メタフェニレンジアミン等が挙げられる。
【００４７】
また、前記ポリアミドしては、ナイロン４、６、７、８、１１、１２、６．６、６．９、６．１０、６．１１、６．１２、６Ｔ、６／６．６、６／１２、６／６Ｔ、６Ｔ／６Ｉ等が挙げられる。
【００４８】
なお、ポリアミドの末端は、カルボキシル基、アミノ基等で封止されていてもよい。前記ポリアミドは、１種単独であるいは２種以上を組み合わせて用いることができる。
【００４９】
本発明に係るポリアミドは、上記のうち特にナイロン１１、ナイロン１２が好ましい。
【００５０】
本発明に係るポリアミドの重量平均分子量は、１０，０００〜５００，０００であることが好ましく、１５，０００〜４００，０００であることがより好ましく、２０，０００〜３００，０００であることがさらに好ましい。
【００５１】
本発明に係るポリアミド層に使用されるポリアミドの分子量が１０，０００〜５００，０００であると、延性が良好であり、バルーン全体として良好なコンプライアンス特性を示す。
【００５２】
なお、本発明に係るポリアミドの重量平均分子量は、ＭＳスペクトル法、光散乱法、ＧＰＣ法等の液体クロマトグラフィー、ガスクロマトグラフィーなどで公知の方法で測定することができ、本明細書では、ＧＰＣ法により測定した分子量である。測定条件は、上記のバルーン全体のＭｗ／Ｍｎを算出した条件で行ったのでここでは省略する。
【００５３】
必要によりポリアミド層に含有される添加剤としては、高級アルコール、ヒドロシキ安息香酸エステル、芳香族スルホンアミドなど挙げることができるが必ずしもこれらに限定されることはない。
【００５４】
また、必要によりポリアミド層に含有されるＸ線不透過性物質は、Ｘ線に対して不透過であれば特に制限されず、公知のＸ線不透過性物質が使用できる。具体的には、ヨウ素、バリウム、ビスマス、ホウ素、臭素、カルシウム、金、白金、銀、鉄、マンガン、ニッケル、ガドリニウム、ジスプロシウム、タングステン、タンタル、ステンレス鋼、ニチノール、硫酸バリウム、もしくはこれらの化合物、ならびにこれらの溶液／分散液（例えば、生理食塩水）；アミドトリゾ酸（ａｍｉｄｏｔｒｉｚｏｉｃ  ａｃｉｄ、３，５−ｄｉａｃｅｔａｍｉｎｏ−２，４，６−ｔｒｉｉｏｄｏｂｅｎｚｏｉｃ  ａｃｉｄ）、アミドトリゾ酸ナトリウムメグルミン、アミドトリゾ酸メグルミン、イオタラム酸ナトリウム、イオタラム酸メグルミン、イオトロクス酸メグルミン、イオトロラン、イオキサグル酸、イオキシラン、イオパミドール、イオプロミド、イオヘキソール、イオベルソール、イオメプロール；ヨード化ケシ油脂肪酸エチルエステル（例えば、炭素原子がヨウ素化されているケシ種油であるＬｉｐｉｏｄｏｌ（登録商標））などが挙げられる。これらのＸ線不透過性物質は、単独で使用されてもあるいは２種以上の混合物の形態で使用されてもよい。または、上記したような造影剤を基剤とする造影剤層をさらに膜状体に積層して設けてもよい。
【００５５】
これにより、Ｘ線透視下でバルーンの拡張度合いを確認できるため、確実にかつ容易にバルーンの位置を確認可能できる。
【００５６】
本発明に係るバルーンの軸方向中心部における軸直角断面において、バルーン全体の断面積に対するポリアミド層１層の断面積比率は、４０〜９０％が好ましく、５０〜７５％がより好ましい。
【００５７】
この範囲であれば、バルーン全体の分子量分布を容易に３〜１０の範囲内に設定することができる。
【００５８】
（ポリアミドエラストマー層）
本発明に係るポリアミドエラストマー層は、ポリアミドエラストマーを有し、必要により公知の添加剤やＸ線不透過性物質を含んでもよく、または少なくとも１種以上のポリアミドエラストマーのみから構成されてもよい。したがって、ポリアミドエラストマーは１種単独であるいは２種以上を組み合わせて用いてもよい。当該ポリアミドエラストマー層において、ポリアミドエラストマーを５０〜１００重量％含んでいれば、バルーンに必要なトラッカビリティ、血管などの狭窄部の通過性、および石灰化病変等の拡張性に必要な柔軟性を確保することができる。
【００５９】
本発明に係るカテーテル用バルーンを構成するポリアミドエラストマー層の平均厚さは、０．５〜１０μｍが好ましく、１〜５μｍがより好ましい。
平均厚さが０．５〜１０μｍの範囲であると、バルーンとしての柔軟性・通過性能と耐圧性能を両立することが可能となる。
【００６０】
本発明に係るポリアミドエラストマー層に好適に用いられるポリアミドエラストマーは、ポリアミドブロック共重合体であることが好ましく、ハードセグメントとソフトセグメントを有する２元のブロック共重合体がより好ましい。２元のブロック共重合体としては、例えばポリアミド（ハードセグメント）とポリエーテル（ソフトセグメント）のブロック重合体、具体的には、ナイロン１１とポリテトラメチレングリコールのブロック共重合体、ナイロン１２とポリテトラメチレングリコールのブロック共重合体が挙げられる。
【００６１】
本発明に係るポリアミドエラストマーのソフトセグメントの含有率は、１〜５０ｗｔ％が好ましく、１０〜３０ｗｔ％がより好ましい。
【００６２】
本発明に係るポリアミドエラストマーのショアＤ硬度は、５０〜８０が好ましく、５５〜６３がより好ましい。
【００６３】
本発明に係るポリアミドエラストマーの引張弾性率は、２００〜６００ＭＰａが好ましく、２３０〜５００ＭＰａがより好ましい。
【００６４】
本発明に係るポリアミドエラストマーは、以下の化学式（１）もしくは以下の化学式（２）のブロック共重合体を高分子鎖に有することが好ましい。
【００６５】
【化１】
0005891046.tif 000002
【００６６】
（上記化学式（１）中において、ａ、ｂ、ｃ、ｄ、ｐ、およびｑはそれぞれ独立しており、ａは４〜１２の整数、ｂは４〜１０の整数、ｃは０〜１００の整数、ｄは０〜１００の整数、ｐは２〜４の整数、ｑは１〜１００の整数であり、Ｌｎは、リンカー部位であり、−Ｃ（Ｏ）−Ｒ−Ｏ−Ｃ（Ｏ）−であり、前記Ｒは、メチレン数が２〜１２からなるアルキレン基である。）
【００６７】
【化２】
0005891046.tif 000003
【００６８】
（上記化学式（２）中において、ｎ、ｍ、ｌ、ｐ、およびｑはそれぞれ独立しており、ｎは５〜１１の整数、ｌは０〜１００の整数、ｍは０〜１００の整数、ｐは２〜４の整数、ｑは１〜１００の整数であり、Ｌｎは、リンカー部位であり、−Ｃ（Ｏ）−Ｒ−Ｏ−Ｃ（Ｏ）−であり、前記Ｒは、メチレン数が２〜１２からなるアルキレン基である。）
すなわち、本発明に係るポリアミドエラストマーは、上記の化学式（１）もしくは化学式（２）のポリアミドエラストマーブロック共重合体自体であっても、上記の化学式（１）もしくは化学式（２）のポリアミドエラストマーブロック共重合体を溶融重合によりさらに高分子化したものであってもよいが、本発明に係るポリアミドエラストマーは、上記の化学式（１）もしくは化学式（２）のポリアミドエラストマーブロック共重合体を溶融重合によりさらに高分子化したものが好ましい。したがって溶融重合によりさらに高分子化した場合、上記の化学式（１）もしくは化学式（２）のポリアミドエラストマーブロック共重合体がいわば“繰り返し単位”となる。
【００６９】
また、上記化学式（１）および化学式（２）中の前記Ｒは、メチレン数が２〜１２からなるアルキレン基であれば、直鎖であっても、分岐であっても、環状であってもよく特に制限されないが、具体的には、テトラメチレン基、２−メチルプロピレン基、１,１−ジメチルエチレン基、ｎ−ペンチレン基、ｎ−ヘキシレン基、ｎ−ノニレン基、１−メチルオクチレン基、６−メチルオクチレン基、１−エチルヘプチレン基、１−（ｎ−ブチル）ペンチレン基、４−メチル−１−（ｎ−プロピル）ペンチレン基、１，５，５−トリメチルヘキシレン基、１，１，５−トリメチルヘキシレン基、ｎ−デシレン基、１−メチルノニレン基、１−エチルオクチレン基、１−（ｎ−ブチル）ヘキシレン基、１，１−ジメチルオクチレン基、３，７−ジメチルオクチレン基、ｎ−ウンデシレン基、１−メチルデシレン基などが挙げられる。
【００７０】
上記のさらに高分子化したものは、両末端が封止されていないポリアミドエラストマーを溶融重合することにより得ることができる。当該溶融重合は、冷却機能（冷却機：ＥＹＥＬＡ製ＵＴ−４０００Ｌ）を付属した真空乾燥機（ＥＹＥＬＡ製ＶＯＳ３０１ＳＤ）を用いて、一定時間（５〜８０時間）、真空ポンプ（ＵＬＶＡＣ製ＧＣＤ１３６ＸＮ）により真空下にして２００〜２８２０℃で加熱することで行なうことができる。
【００７１】
また、本発明に係るポリアミドエラストマー層に、上記の化学式（１）もしくは化学式（２）のポリアミドエラストマーブロック共重合体を使用する場合は、上記の化学式（１）もしくは化学式（２）のポリアミドエラストマーブロック共重合体を１種単独であるいは２種を組み合わせて用いてもよい。また、上記の化学式（１）もしくは化学式（２）のポリアミドエラストマーブロック共重合体が “繰り返し単位”となるさらに高分子化したポリマーを、本発明のポリアミドエラストマーとして使用する場合も、上記の化学式（１）もしくは化学式（２）のポリアミドエラストマーブロック共重合体をそれぞれ高分子化したポリマーにを混合してもよく、さらに高分子化したポリマーの高分子鎖に上記の化学式（１）および化学式（２）の繰り返し単位を含んでもよい。
【００７２】
本発明に係るポリアミドエラストマーの重量平均分子量は、１０，０００〜５００，０００であることが好ましく、１５，０００〜４００，０００であることがより好ましく、２０，０００〜３００，０００であることがさらに好ましい。なお、当該ポリアミドエラストマーの分子量の測定方法は、ポリアミドと同様の方法で測定している。
【００７３】
ポリアミドエラストマーの重量平均分子量が１０，０００〜５００，０００であると、伸張粘度が高く、加圧に伴う伸びが抑制されるため、コンプライアンス特性が向上する。
【００７４】
本発明に係るポリアミドエラストマーは、合成しても市販のものを購入してもよく、例えば、ＥＬＧ５６６０（ＥＭＳ社製、商品名；Ｇｒｉｌｆｌｅｘ、）、ＥＬＧ６２６０（ＥＭＳ社製、商品名；Ｇｒｉｌｆｌｅｘ）、前記ＥＬＧ５６６０を溶融重合した高分子量体（溶融粘度１２６０〜３４８９Ｐａ・ｓ）、前記ＥＬＧ６２６０を溶融重合した高分子量体（溶融粘度５２８２〜７３９１Ｐａ・ｓ）などが挙げられる。
【００７５】
また、本発明に係るポリアミドエラストマーの末端は、カルボキシル基、アミノ基等で封止されていてもよい。
【００７６】
本発明に係るポリアミドエラストマーの溶融粘度は５００以上であることが好ましく、５００〜２００００Ｐａ・ｓであることがより好ましい。加圧に伴う伸びがより抑制され、バルーン全体としてより高いコンプライアンス特性を示すためである。なお、本発明において溶融粘度は、フロテスター「島津製  ＣＦＴ−５００Ｄ」を用いて測定した。
【００７７】
必要によりポリアミドエラストマー層に含んでもよい添加剤やＸ線不透過性物質については、ポリアミド層と同一であるのでここでは省略する。
【００７８】
本発明に係るバルーンの軸方向中心部における軸直角断面において、バルーン全体の断面積に対するポリアミドエラストマー層１層の断面積比率は、５〜２５％が好ましく、１０〜２０％がより好ましい。
【００７９】
この範囲であれば、バルーン全体の分子量分布を容易に３〜１０の範囲内に設定することができる。
【００８０】
本発明に係るバルーンの材料の特に好ましい実施形態は、ポリアミドの重量平均分子量が、２０，０００〜５０，０００であり、かつポリアミドエラストマーの重量平均分子量が、２０，０００〜５００，０００であり、さらに、前記ポリアミドとしてナイロン１２、ポリアミドエラストマーとしてナイロン１２とポリテトラメチレングリコールのブロック共重合体を選定すると容易に分子量分布（Ｍｗ／Ｍｎ）を３以上１０以下にすることができる。
【００８１】
「バルーンの製造方法」
以下、本発明に係るバルーンの製造方法の好ましい実施形態について説明する。本発明のバルーンの製造方法は、ポリアミド層とポリアミドエラストマー層とを共押出してなる二色（二層）または三色（三層）のポリマーチューブ（パリソン）を形成する工程（１）と、当該パリソンを常温（２５℃）以上かつ両ポリマーの融点未満の範囲の温度下にて軸方向に延伸し、さらに延伸されたパリソンを半径方向に膨張させて二軸延伸する工程（２）と、膨張されたパリソンを常温に冷却し、内径がほぼ均一な筒状の膜状本体、該膜状本体の前後にそれぞれ設けられたテーパー部、および前記テーパー部の前後にそれぞれ設けられたカテーテルとの接続部を有する二軸延伸されたバルーンを形成する工程（３）と、を含むことが好ましい。
【００８２】
本発明において、バルーン膜を構成する高分子全体の分子量分布に着目し、二軸延伸法によりバルーンを製造すると、製造過程の熱履歴により原料である高分子材料が分解し、分子量および分子量分布が低下することがある。例えば、製造されたバルーンの分子量が原料の分子量に対して２０〜４０％低下し、分子量分布が３未満になることがある。したがって、このような熱履歴を考慮して原料のポリアミドおよびポリアミドエラストマーを選択する必要がある。
【００８３】
以下、各工程（１）〜（３）について詳説する。
【００８４】
工程（１）
延伸可能なポリマーによりチューブ状パリソンを形成する工程１は、ダイスを取り付けた汎用の押出成形機によって行うことができる。ポリアミドエラストマーを上述の方法により溶融重合して高分子化したポリアミドエラストマー、または高分子化していないポリアミドエラストマー、およびポリアミドを成形用ポリマーとし、当該成形用のポリマーをそれぞれ、ポリアミド１００重量部に対してポリアミドエラストマーを１〜３０重量部となるよう押出成形機内にて１８０〜３００℃で加熱溶融し、ダイスより前記ポリマーを共押出して、チューブ状パリソン２７を成形する。このときの押出成形温度は、前記ポリマーが溶融可能な温度であれば、特に制限はないが、好ましくは１８０〜３００℃、より好ましくは２００〜２８０℃である。
【００８５】
工程（２）
そして、このパリソン２７を図２に示す金型２０内に挿入し、パリソン２７の一端を閉塞する。閉塞は、加熱溶融、高周波によるシール、鉗子などを用いて行う。図２は、バルーン成形金型２０の断面図であり、この金型２０は、加温手段であるヒーター２２と冷却手段である冷却管２３とを有している。そして、金型２０は分離型２５，２６となっており、分離型２５，２６を組み合わせた際に形成される内面形状が、形成するバルーンの基本外面形状となっている。
【００８６】
そして、図２に示すように、ヒーター２２を作動させ、バルーン１１を形成する部分のパリソン２７を常温以上かつポリマー（チューブ２７を形成しているポリアミドおよびポリアミドエラストマー）の融点未満の範囲の温度、好ましくは７０〜１４０℃、より好ましくは８０〜１３０℃の範囲の温度まで加熱する。パリソン２７を加熱された状態に維持し、チューブ２７を矢印Ｘ，Ｙ方向に延伸し、さらに、矢印Ｚ方向よりパリソン２７内に気体を加圧しながら送り、金型２０内で加熱されている部分のパリソン２７を分離型２５，２６の内壁面に密着させる。
【００８７】
パリソン２７内に気体を送る際の圧力は、２．０〜６．０ＭＰａが好ましく、２．５〜５．０ＭＰａがより好ましく、３．０〜４．５ＭＰａが最も好ましい。
【００８８】
また、パリソン２７を矢印Ｘ，Ｙ方向に延伸する際の距離は、それぞれ１〜１００ｍｍが好ましく、２〜８０ｍｍがより好ましく、３〜５０ｍｍが最も好ましい。
【００８９】
また、パリソン２７を分離型２５，２６の内壁面に密着させる際の拡張倍率は、金型２０内に挿入する前のパリソン２７の径に対して、内径で７〜９倍、外径で２〜５倍である。
【００９０】
工程（３）
そして、冷却管２３内に冷却液を循環して、パリソン２７を常温に冷却する。また、この冷却は、冷却液を循環することなく、単に放置して自然冷却してもよい。その後パリソン２７内部を常圧にし、金型２０内より、パリソン２７を抜去する。そして、パリソン２７の先端部および基端部にてパリソン２７を切断することにより、図１Ａおよび図１Ｂに示すようなバルーンの基本形状が形成される。また、上記延伸処理を２回以上行うことによって、目的とする肉厚のバルーンを形成してもよい。
【００９１】
「バルーンカテーテル」
本発明の好ましい実施形態として、以下本発明に係るバルーンカテーテルについて説明するが、以下の実施形態のみには制限されない。なお、図面の説明において同一の要素には同一の符号を付し、重複する説明を省略する。また、図面の寸法比率は、説明の都合上誇張されており、実際の比率とは異なる場合がある。
【００９２】
本発明のバルーンカテーテルについて図面を用いて説明する。図３は、本発明に係るバルーンカテーテルの一例を示す模式図である。
【００９３】
本発明のバルーンカテーテル１０は、図３に示すように、流体を移送可能な長尺状の外管１２を備えたカテーテル本体１と、カテーテル本体１の先端に接続されたバルーン１１と、カテーテル本体１の基端に取り付けられたハブ１３とを有する。また、バルーンカテーテル１０は、外管１２内に形成されたルーメン１２０を通る内管１４と、内管１４の先端に設けられた先端部材１５と、を有する。先端とは使用の際に血管内に挿入される側に位置する端部（近位端）であり、基端とは使用の際にバルーンカテーテル１０を操作する術者側に位置する端部（遠位端）である。
【００９４】
なお、図３では、カテーテルの基端部側がシングルルーメンとなっており、先端と基端との間にガイドワイヤーが挿入できるワイヤーポートが備えたラピッドエクスチェンジ型カテーテルを示しているが、カテーテルの基端部側が同軸の二重ルーメンになっており、内管がハブまで延びているオーバーザワイヤー型であってもよい。
【００９５】
このバルーンカテーテル１０は、血管拡張用カテーテルに応用した一例であり、本発明のバルーンおよびバルーンカテーテルは尿道カテーテルなど他のカテーテルにも適用できる。
【００９６】
当該カテーテルからバルーンに供給される流体としては、造影剤、ヘリウムガス、生理食塩水、ＣＯ２ガス、Ｏ２ガス、Ｎ２ガス、空気など公知のものが挙げられる。
【００９７】
本発明のバルーンカテーテル１０の構造についてより詳細に説明すると、図３に示すように、当該バルーンカテーテル１０は、先端が開口している第１のルーメン１５０を有する内管１４と、当該内管１４の先端より所定長基端側に後退した位置に当該内管１４と同軸的に設けられ、かつ内管１４の外面との間に第２のルーメン１２０を形成する外管１２と、カテーテルとの接続部（バルーンの先端部側）７ａ，カテーテルとの接続部（バルーンの基端部側）７ｂを有し、接続部７ｂが外管１２に取り付けられ、接続部７ａが内管１４に取り付けられ、基端部近傍にて第２のルーメン１２０と連通する折り畳み可能なバルーン１と、前記第２のルーメンと連通する開口部を備えたハブと、を具備している。
【００９８】
本発明のバルーンカテーテル１０は、内管１４および外管１２を備えたカテーテル本体１と、ハブ１３と、バルーン１１とにより構成されている。内管１４は、先端が開口した第１のルーメン１５０（内側のアウタールーメン）を有している。第１のルーメン１５０は、ガイドワイヤーを挿通するためのルーメンであり、ガイドワイヤーポートを形成する開口部であるワイヤーポート１８と連通している。そして、ワイヤーポート１８より、ガイドワイヤー１７を挿通することができる。
【００９９】
内管１４としては、外径が０．３０〜２．５０ｍｍ、好ましくは０．４０〜２．００ｍｍであり、内径が０．２０〜２．３５ｍｍ、好ましくは０．２５〜１．７０ｍｍである。内管２４の形成材料としては、ある程度の可撓性を有するものが好ましく、例えば、ポリエチレン、ポリプロピレン、エチレンープロピレン共重合体、エチレン−酢酸ビニル共重合体などのポリオレフィン、ポリ塩化ビニル、ポリウレタン、ポリアミド、ポリアミドエラストマー、ポリエステルエラストマー等の熱可塑性樹脂が使用できる。
【０１００】
外管１２は、内部に内管１４を挿通し、先端が内管の先端よりやや後退した位置に設けられており、この外管１２の内面と内管１４の外面により第２のルーメン１２０が形成されている。よって、第２のルーメン１２０は、十分な容積を有するルーメンとすることができる。そして、第２のルーメン１２０は、その先端において上述するバルーン１１内とその基端部において連通し、第２のルーメン１２０の基端は、バルーンを膨張させるための流体（例えば、造影剤、ヘリウムガス、生理食塩水、ＣＯ２ガス、Ｏ２ガスなど）を注入するためのインジェクションポートを形成するハブ１３の開口部１３０と連通している。外管１２としては、外径が０．５０〜４．３０ｍｍ、好ましくは０．６０〜４．００ｍｍであり、内径が０．４０〜３．８０ｍｍ、好ましくは０．５０〜３．００ｍｍである。
【０１０１】
また、必要によりバルーン拡張時にバルーン内に上記のＸ線不透過性物質を注入してもよい。
【０１０２】
外管１２の形成材料としては、ある程度の可撓性を有するものが好ましく、例えば、ポリエチレン、ポリプロピレン、エチレン−プロピレン共重合体、エチレン−酢酸ビニル共重合体等のポリオレフィン、ポリ塩化ビニル、ポリウレタン、ポリアミド、ポリアミドエラストマー、ポリエステルエラストマー等の熱可塑性樹脂が使用できる。
【０１０３】
また、図３において、本発明のバルーンカテーテル１０の先端には、血管に追随するのを助ける役割を果たすとともに、血管壁に損傷を与えないようにするため、球面状の先端部材１５を有することが好ましい。
【０１０４】
バルーン１１は、折り畳み可能なものであり、拡張させない状態では、内管１４の外周に折り畳まれた状態となることができるものである。そして、バルーン１１は、血管の狭窄部を容易に拡張できるように少なくとも一部が円筒状となっているほぼ同径の筒状本体を有する折り畳み可能なものである。そして、バルーン１１は、その接続部７ｂが外管１２の先端部に接着剤または熱融着などにより液密に固着されている。接続部７ａも、内管１４の先端部に同様に液密に固着されている。
【０１０５】
バルーン１１は、図３に示すように、拡張時、バルーン１１の内面と内管１４の外面との間に空間１１２を形成する。この空間１１２の基端側ではその全周において第２のルーメン１２０と連通している。このように、バルーン１１の基端側に比較的大きい容積を有する第２のルーメンを連通させているため、第２のルーメンよりバルーン１１内へ流体を注入するのが容易である。バルーン１１としては、上述したものが使用される。また図３においては、バルーン１１は３層の膜から構成されているが、上記のように少なくともポリアミド層とポリアミドエラストマー層からなる２層以上の膜で構成されていれば特に制限されない。
【０１０６】
また、バルーン１１の筒状の膜状本体の位置をＸ線造影により確認できるようにするために、内管１４の外面に、Ｘ線マーカー４４を一つ以上設けることが好ましい。Ｘ線マーカー４４は、図３に示すように、バルーン１１の内管１４との固着部より基端側近傍の位置およびバルーン１１と外管１２との固着部より先端側近傍の位置、つまり、バルーン１１の筒状の膜状本体２の両端に位置する部分に設けることが好ましい。
【０１０７】
当該Ｘ線マーカー４４は、Ｘ線不透過材料（例えば、金、白金、イリジウム、タングステンあるいはそれらの合金等）により形成されることが好ましい。
【０１０８】
本発明に係るハブ１３は、第２のルーメン１２０と連通し、流体を注入排出する通路の入口であるインジェクションポートを形成する開口部１３０を有する。そのため、開口部１３０は、流路としての役割も担い、例えばインデフレーター、シリンジ、ポンプ等の流体給排部（不図示）に連通される。これらによって流体が開口部１３０および第２のルーメン１２０を経てバルーン１１に供給され、またはバルーン１１から排出される。すなわち、開口部１３０およびルーメン１２０は、バルーン１１を拡張収縮させる駆動流体の供給、排出経路として機能する。
【０１０９】
本発明に係るハブの形成材料としては、ポリカーボネート、ポリアミド、ポリサルホン、ポリアリレート、メタクリレート‐ブチレン‐スチレン共重合体等の熱可塑性樹脂が好適に使用できる。
【実施例】
【０１１０】
以下、本発明の具体的実施例について説明する。
【０１１１】
実施例において分子量測定は、全て以下の条件で実施した。
移動相；ヘキサフルオロイソプロパノール（＋５ｍｍｏｌ/Ｌ  ＣＦ３ＣＯＯＮａ）、標準物質；標準ポリメチルメタクリレート（ＰＭＭＡ），ジメチルテレフタレート、注入量；１００μＬ、流速；１．０ｍｌ/ｍｉｎ、カラム温度（測定温度）；４０℃、濃度；０．１ｗ/ｖ％、前処理；０．２μｍメンブレンフィルターでろ過、使用装置；ポンプ・・・Ｓｈｏｄｅｘ  ＤＳ−４（昭和電工製）、カラム（分離カラム）・・・Ｓｈｏｄｅｘ  ＧＰＣ  ＨＦＩＰ−８０６Ｍ−＋ＨＦＩＰ−８０３（昭和電工製）、検出器・・・Ｓｈｏｄｅｘ  ＲＩ−７１（昭和電工製）
以下、Ｍｎは数平均分子量、Ｍｗは重量平均分子量、Ｍｗ／Ｍｎは分子量分布を示す。
【０１１２】
（実施例１）
ポリアミドエラストマー（ＥＭＳ社製グリルアミドＥＬＧ５６６０、Ｍｎ；１０，３００、Ｍｗ；２７，２００、Ｍｗ／Ｍｎ；２．６４）の溶融重合によって得られたポリアミドエラストマー（Ｍｎ；１９，２００、Ｍｗ；８６，５００、Ｍｗ／Ｍｎ；４．５１）樹脂（ＰＡＥ１）を作製し、内層と外層にＰＡＥ１、中層にポリアミド（ＥＭＳ社製グリルアミドＬ２５、Ｍｎ；１９，１００、Ｍｗ；４２，７００、Ｍｗ／Ｍｎ；２．２４）を用いた３層チューブ（内径拡張倍率；８．２倍、φ０．３７×０．４７×０．８２×０．８８ｍｍ）を２５０℃で成形した。その後、得られたチューブ内に１１０℃で乾燥窒素を３．９ＭＰａの圧力で３０秒間吹き込むことによりブロー成形を行い、外径３．００ｍｍ，肉厚２２．４μｍ、長さ１５ｍｍのバルーンを作製した。その後、当該バルーンをそのままヘキサフロオロイソプロパノール（ＨＦＩＰ）に溶解してＧＰＣ法により分子量を測定した結果、Ｍｎは１２，８００、Ｍｗは４１，０００、Ｍｗ／Ｍｎは３．２０であった。またバルーンの耐圧（破裂圧力）は３５．９ａｔｍ、コンプライアンスは０．０１０ｍｍ／ａｔｍであった。
【０１１３】
（実施例２）
ポリアミドエラストマー（ＥＭＳ社製グリルアミドＥＬＧ５６６０、Ｍｎ；１０，３００、Ｍｗ；２７，２００、Ｍｗ／Ｍｎ；２．６４）の溶融重合によって得られたポリアミドエラストマー（Ｍｎ；１９，２００、Ｍｗ；８６，５００、Ｍｗ／Ｍｎ；４．５１）樹脂（ＰＡＥ１）を作製し、内層と外層にＰＡＥ１、中層にポリアミド（ＥＭＳ社製グリルアミドＬ２５、Ｍｎ；１９，１００、Ｍｗ；４２，７００、Ｍｗ／Ｍｎ；２．２４）を用いた３層チューブ（内径拡張倍率；８．６倍、φ０．３５×０．４６×０．７７×０．８３ｍｍ）を２５０℃で成形した。その後、得られたチューブ内に１１０℃で乾燥窒素を３．９ＭＰａの圧力で１２０秒間吹き込むことによりブロー成形を行い、外径３．００ｍｍ，肉厚２２．１μｍ、長さ１５ｍｍのバルーンを作製して、上記と同様の方法で分子量を測定した結果、Ｍｎは１２，８００、Ｍｗは４２，１００、Ｍｗ／Ｍｎは３．２９であった。またバルーンの耐圧（破裂圧力）は３６．９ａｔｍ、コンプライアンスは０．０１０ｍｍ／ａｔｍであった。
【０１１４】
（実施例３）
ポリアミドエラストマー（ＥＭＳ社製グリルアミドＥＬＧ６２６０、Ｍｎ；１０，６００、Ｍｗ；２４，７００、Ｍｗ／Ｍｎ；２．３３）の溶融重合によって得られたポリアミドエラストマー樹脂（ＰＡＥ２、Ｍｎ；１８，６００、Ｍｗ；１２０，６００、Ｍｗ／Ｍｎ；６．４８）を作製し、内層と外層にＰＡＥ２、中層にポリアミド（ＥＭＳ社製グリルアミドＬ２５、Ｍｎ；１９，１００、Ｍｗ；４２，７００、Ｍｗ／Ｍｎ；２．２４）を用いた３層チューブ（内径拡張倍率；８．６倍、φ０．３５×０．４７×０．８２×０．８８ｍｍ）を２５０℃で成形した。その後、得られたチューブ内に１１０℃で乾燥窒素を３．７ＭＰａの圧力で３０秒間吹き込むことによりブロー成形を行い、外径３．００ｍｍ，肉厚２３．０μｍ、長さ１５ｍｍのバルーンを作製して、上記と同様の方法で分子量を測定した結果、Ｍｎは１２，７００、Ｍｗは４９，３００、Ｍｗ／Ｍｎは３．８８であった。またバルーンの耐圧（破裂圧力）は３４．１ａｔｍ、コンプライアンスは０．０１１ｍｍ／ａｔｍであった。
【０１１５】
（実施例４）
ポリアミドエラストマー（ＥＭＳ社製グリルアミドＥＬＧ６２６０、Ｍｎ；１０，６００、Ｍｗ；２４，７００、Ｍｗ／Ｍｎ；２．３３）の溶融重合によって得られたポリアミドエラストマー樹脂（ＰＡＥ２、Ｍｎ；１８，６００、Ｍｗ；１２０，６００、Ｍｗ／Ｍｎ；６．４８）を作製し、内層と外層にＰＡＥ２、中層にポリアミド（ＥＭＳ社製グリルアミドＬ２５、Ｍｎ；１９，１００、Ｍｗ；４２，７００、Ｍｗ／Ｍｎ；２．２４）を用いた３層チューブ（内径拡張倍率；８．６倍、φ０．３５×０．４７×０．８２×０．８８ｍｍ）を２５０℃で成形した。その後、得られたチューブ内に１１０℃で乾燥窒素を３．７ＭＰａの圧力で３０秒間吹き込むことによりブロー成形を行い、外径３．００ｍｍ，肉厚２３．０μｍ、長さ１５ｍｍのバルーンを作製して、上記と同様の方法で分子量を測定した結果、Ｍｎは１２，７００、Ｍｗは４９，３００、Ｍｗ／Ｍｎは３．８８であった。またバルーンの耐圧（破裂圧力）は３３．３ａｔｍ、コンプライアンスは０．０１２ｍｍ／ａｔｍであった。
【０１１６】
（実施例５）
上記実施例１の中層ポリアミド（ＥＭＳ社製グリルアミドＬ２５、Ｍｎ；１９，１００、Ｍｗ；４２，７００、Ｍｗ／Ｍｎ；２．２４）を溶融重合したポリアミド（ＰＡ１、Ｍｎ；２３，０００、Ｍｗ；１４２，２００、Ｍｗ／Ｍｎ；６．１８）を用いた以外は実施例１と同じ組成を用いた３層チューブ（内径拡張倍率；８．２倍、φ０．３７×０．４７×０．８２×０．８８ｍｍ）を２５０℃で成形した。その後、得られたチューブ内に１１０℃で乾燥窒素を３．７ＭＰａの圧力で３０秒間吹き込むことによりブロー成形を行い、外径３．００ｍｍ，肉厚２１．９μｍ、長さ１５ｍｍのバルーンを作製して上記と同様の方法で分子量を測定した結果、Ｍｎは１４，７００、Ｍｗは９３，１００、Ｍｗ／Ｍｎは６．３３であった。またバルーンの耐圧（破裂圧力）は３９．１ａｔｍ、コンプライアンスは０．００９ｍｍ／ａｔｍであった。
【０１１７】
（実施例６）
上記実施例１の中層ポリアミド（ＥＭＳ社製グリルアミドＬ２５、Ｍｎ；１９，１００、Ｍｗ；４２，７００、Ｍｗ／Ｍｎ；２．２４）を溶融重合したポリアミド（ＰＡ１、Ｍｎ；２３，０００、Ｍｗ；１４２，２００、Ｍｗ／Ｍｎ；６．１８）を用いた以外は同じ組成を用いた３層チューブ（内径拡張倍率；８．６倍、φ０．３５×０．４６×０．７７×０．８３ｍｍ）を２５０℃で成形した。その後、得られたチューブ内に１１０℃で乾燥窒素を３．９ＭＰａの圧力で３０秒間吹き込むことによりブロー成形を行い、外径３．００ｍｍ，肉厚２３．４μｍ、長さ１５ｍｍのバルーンを作製して、上記と同様の方法で分子量を測定した結果、Ｍｎは１４，６００、Ｍｗは９１，７００、Ｍｗ／Ｍｎは６．２８であった。またバルーンの耐圧（破裂圧力）は３８．７ａｔｍ、コンプライアンスは０．０１０ｍｍ／ａｔｍであった。
【０１１８】
（比較例１）
内外層にポリアミドエラストマー（ＥＭＳ社製グリルアミドＥＬＧ５６６０、Ｍｎ；１０，３００、Ｍｗ；２７，２００、Ｍｗ／Ｍｎ；２．６４）、中層にポリアミド（ＥＭＳ社製グリルアミドＬ２５、Ｍｎ；１９，１００、Ｍｗ；４２，７００、Ｍｗ／Ｍｎ；２．２４）を用いた３層チューブ（内径拡張倍率；８．６倍、φ０．３５×０．４７×０．８２×０．８８ｍｍ）を２５０℃で成形した。その後、得られたチューブ内に９０℃で乾燥窒素を４．２ＭＰａの圧力で３０秒間吹き込むことによりブロー成形を行い、外径３．００ｍｍ，肉厚２２．４μｍ、長さ１５ｍｍのバルーンを作製して、上記と同様の方法で分子量を測定した結果、Ｍｎは１１，０００、Ｍｗは２８，０００、Ｍｗ／Ｍｎは２．５５であった。またバルーンの耐圧（破裂圧力）は３０．９ａｔｍ、コンプライアンスは０．０１６ｍｍ／ａｔｍであった。
【０１１９】
（比較例２）
内外層がポリアミドエラストマー（ＥＭＳ社製グリルアミドＥＬＧ６２６０、Ｍｎ；１０，６００、Ｍｗ；２４，７００、Ｍｗ／Ｍｎ；２．３３）、中層にポリアミド（ＥＭＳ社製グリルアミドＬ２５、Ｍｎ；１９，１００、Ｍｗ；４２，７００、Ｍｗ／Ｍｎ；２．２４）を用いた３層チューブ（内径拡張倍率；８．６倍、φ０．３５×０．４７×０．８２×０．８８ｍｍ）を２５０℃で成形した。その後、得られたチューブ内に９０℃で乾燥窒素を４．２ＭＰａの圧力で３０秒間吹き込むことによりブロー成形を行い、外径３．００ｍｍ，肉厚２１．７μｍ、長さ１５ｍｍのバルーンを作製して、上記と同様の方法で分子量を測定した結果、Ｍｎは１１，０００、Ｍｗは２７，５００、Ｍｗ／Ｍｎは２．５０であった。またバルーンの耐圧（破裂圧力）は２３．１ａｔｍ、コンプライアンスは０．０１９ｍｍ／ａｔｍであった。
【符号の説明】
【０１２０】
１          カテーテル本体、
２          筒状の膜状本体、
３ａ，３ｂ  開口部、
７ａ，７ｂ  カテーテルとの接続部、
８          ポリアミドエラストマー層、
９          ポリアミド層、
１０        カテーテル、
１１        カテーテル用バルーン、
１２        外管、
１３        ハブ、
１４        内管、
１８        ワイヤーポート、
１３０      開口部（インジェクションポート）、
１２０      第２のルーメン、
１５０      第１のルーメン。
【図１Ａ】
0005891046.tif 000004
【図１Ｂ】
0005891046.tif 000005
【図２】
0005891046.tif 000006
【図３】
0005891046.tif 000007